(57)【要約】【課題】段差が５０μｍ以上の大きな段差に対する段差追従性に優れた感圧接着剤シートを提供する。【解決手段】感圧接着剤層および剥離シートを有する感圧接着剤シートであって、２層の感圧接着剤層を有し、各感圧接着剤層がアクリル系ポリマーおよび架橋剤を含有する感圧接着剤で形成されていることを特徴とする感圧接着剤シート、および剥離シートＡの一方表面上にアクリル系ポリマーおよび架橋剤を含有する感圧接着剤を塗布し、乾燥させて感圧接着剤層を形成する工程、剥離シートＢの一方表面上にアクリル系ポリマーおよび架橋剤を含有する感圧接着剤を塗布し、乾燥させて感圧接着剤層を形成する工程、および剥離シートＡの感圧接着剤層と剥離シートＢの感圧接着剤層とを重ね合せる工程を有することを特徴とする感圧接着剤シートの製造方法。【選択図】なし【特許請求の範囲】
【請求項１】
感圧接着剤層および剥離シートを有する感圧接着剤シートであって、２層の積層された感圧接着剤層を有し、各感圧接着剤層がアクリル系ポリマーおよび架橋剤を含有する感圧接着剤で形成されていることを特徴とする感圧接着剤シート。
【請求項２】
感圧接着剤層および剥離シートを有する感圧接着剤シートを製造する方法であって、剥離シートＡの一方表面上にアクリル系ポリマーおよび架橋剤を含有する感圧接着剤を塗布し、乾燥させて感圧接着剤層を形成する工程、剥離シートＢの一方表面上にアクリル系ポリマーおよび架橋剤を含有する感圧接着剤を塗布し、乾燥させて感圧接着剤層を形成する工程、および剥離シートＡの感圧接着剤層と剥離シートＢの感圧接着剤層とを重ね合せる工程を有することを特徴とする請求項１に記載の感圧接着剤シートの製造方法。
【請求項３】
感圧接着剤層および剥離シートを有する感圧接着剤シートを製造する方法であって、剥離シートの一方表面上にアクリル系ポリマーおよび架橋剤を含有する感圧接着剤を塗布し、乾燥させて感圧接着剤層を形成する工程、および前記で乾燥された剥離シートの感圧接着剤層の表面上にアクリル系ポリマーおよび架橋剤を含有する感圧接着剤を塗布し、乾燥させて感圧接着剤層を形成することを特徴とする請求項１に記載の感圧接着剤シートの製造方法。
【請求項４】
請求項１に記載の感圧接着剤シートで画像表示パネルとタッチパネルとが貼り合わされてなるタッチパネル用部材。
【発明の詳細な説明】
【技術分野】
【０００１】
本発明は、感圧接着剤シートおよびその製造方法に関する。さらに詳しくは、本発明は、感圧接着剤シートで画像表示パネルとタッチパネルとが貼り合わされたタッチパネル用部材、パーソナルコンピュータ、液晶パネル、プラズマディスプレイ、エレクトロルニネッセンスディスプレイなどの画像表示装置などに用いられる構成部材を貼り合わせる際に使用される感圧接着剤シート、保護パネルと偏光フィルムとの間に使用される感圧接着剤シート、電気・電子機器用テープなどの幅広い用途に用いることが期待される感圧接着剤シートおよびその製造方法に関する。
【背景技術】
【０００２】
近年、電子機器には、多様な意匠性が求められている。それにしたがって、電子機器などの表面の段差、凹凸などに十分に追従するとともに部材同士を確実に貼り合わせることができる感圧接着剤シートが求められている。
【０００３】
電子機器などの表面の段差、凹凸などに十分に追従する性質（以下、段差追従性という）を向上させるためには、感圧接着剤シートの感圧接着剤層の厚膜化が効果的である。しかし、厚膜化された感圧接着剤層を有する感圧接着剤シートには、乾燥させる際に感圧接着剤層が発泡し、外観不良を生じたり、感圧接着剤層の乾燥に長時間を要し、粘着層の乾燥が不十分である場合には、残存している揮発性成分が徐々に揮発し、当該感圧接着剤シートが使用されている電子機器の障害を招いたり、リワーク性を低下させるおそれがある。
【０００４】
感圧接着剤層を厚膜化させたときの欠点を解消する感圧接着剤シートとして、特定の貯蔵剪断弾性率および特定の押込硬度を有し、全体の厚さが１６０〜２５０μｍである３層構造の透明両面粘着剤シートが提案されている（例えば、特許文献１の実施例１−３参照）。しかし、前記透明両面粘着剤シートは、段差が２０μｍ程度である場合、当該段差に追従するが、段差が５０μｍ以上の段差には十分に追従しないという欠点がある。
【０００５】
また、粘着剤シートを裁断した後、裁断面で経時的にタックが生じがたい粘着剤シートとして、異なる粘弾性挙動を有する第１粘着層と第２粘着層とが用いられ、第２粘着層と第１粘着層と第２粘着層とが順に積層され、厚さが２５０μｍである粘着剤シートが提案されている（例えば、特許文献２の実施例１−３参照）。しかし、前記粘着剤シートは、段差が５〜２０μｍ程度である場合、当該段差に追従するが、段差が５０μｍ以上の段差には十分に追従しないという欠点がある。
【０００６】
したがって、近年、大きな段差に対する段差追従性に優れた感圧接着剤シートの開発が望まれている。
【先行技術文献】
【特許文献】
【０００７】
【特許文献１】特開２０１２−１８４３９０号公報
【特許文献２】国際公開第２０１０／０４４２２９号パンフレット
【発明の概要】
【発明が解決しようとする課題】
【０００８】
本発明は、前記従来技術に鑑みてなされたものであり、大きな段差に対する段差追従性に優れた感圧接着剤シートおよびその製造方法を提供することを課題とする。
【課題を解決するための手段】
【０００９】
本発明は、
（１）  感圧接着剤層および剥離シートを有する感圧接着剤シートであって、２層の積層された感圧接着剤層を有し、各感圧接着剤層がアクリル系ポリマーおよび架橋剤を含有する感圧接着剤で形成されていることを特徴とする感圧接着剤シート、
（２）  感圧接着剤層および剥離シートを有する感圧接着剤シートを製造する方法であって、剥離シートＡの一方表面上にアクリル系ポリマーおよび架橋剤を含有する感圧接着剤を塗布し、乾燥させて感圧接着剤層を形成する工程、剥離シートＢの一方表面上にアクリル系ポリマーおよび架橋剤を含有する感圧接着剤を塗布し、乾燥させて感圧接着剤層を形成する工程、および剥離シートＡの感圧接着剤層と剥離シートＢの感圧接着剤層とを重ね合せる工程を有することを特徴とする前記（１）に記載の感圧接着剤シートの製造方法、
（３）  感圧接着剤層および剥離シートを有する感圧接着剤シートを製造する方法であって、剥離シートの一方表面上にアクリル系ポリマーおよび架橋剤を含有する感圧接着剤を塗布し、乾燥させて感圧接着剤層を形成する工程、および前記で乾燥された剥離シートの感圧接着剤層の表面上にアクリル系ポリマーおよび架橋剤を含有する感圧接着剤を塗布し、乾燥させて感圧接着剤層を形成することを特徴とする前記（１）に記載の感圧接着剤シートの製造方法、ならびに
（４）  前記（１）に記載の感圧接着剤シートで画像表示パネルとタッチパネルとが貼り合わされてなるタッチパネル用部材
に関する。
【発明の効果】
【００１０】
本発明によれば、大きな段差に対する段差追従性に優れた感圧接着剤シートが提供される。
【発明を実施するための形態】
【００１１】
本発明の感圧接着剤シートは、感圧接着剤層および剥離シートを有する感圧接着剤シートであり、２層の積層された感圧接着剤層を有し、各感圧接着剤層がアクリル系ポリマーおよび架橋剤を含有する感圧接着剤で形成されていることを特徴とする。
【００１２】
本発明の感圧接着剤シートは、前記構成を有するので、大きな段差に対する段差追従性に優れている。
【００１３】
アクリル系ポリマーの原料として用いられるモノマー成分には、（メタ）アクリル系モノマーを用いることができる。
【００１４】
なお、本明細書において、「（メタ）アクリル」は「アクリル」または「メタクリル」を意味する。
【００１５】
（メタ）アクリル系モノマーとしては、例えば、ｎ−ブチル（メタ）アクリレート、イソブチル（メタ）アクリレート、ｓｅｃ−ブチル（メタ）アクリレート、ｔｅｒｔ−ブチル（メタ）アクリレート、アミル（メタ）アクリレート、イソアミル（メタ）アクリレート、ヘキシル（メタ）アクリレート、シクロヘキシル（メタ）アクリレート、ヘプチル（メタ）アクリレート、ｎ−オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、ドデシル（メタ）アクリレート、ステアリル（メタ）アクリレートなどのアルキル基の炭素数が４〜１８である（メタ）アクリル酸アルキルエステル；ヒドロキシエチル（メタ）アクリレート、ヒドロキシプロピル（メタ）アクリレート、ヒドロキシブチル（メタ）アクリレート、カプロラクトン変性ヒドロキシ（メタ）アクリレートなどの水酸基含有（メタ）アクリル酸エステル；アリルオキシメチルアクリル酸メチルなどの２個以上の重合性二重結合を有する（メタ）アクリレートなどが挙げられるが、本発明は、かかる例示のみに限定されるものではない。これらの（メタ）アクリル系モノマーは、それぞれ単独で用いてもよく、２種類以上を併用してもよい。
【００１６】
モノマー成分には、粘着性に優れた感圧接着剤を得る観点から、アルキル基の炭素数が４〜１８である（メタ）アクリル酸アルキルエステルが含まれていることが好ましい。モノマー成分におけるアルキル基の炭素数が４〜１８である（メタ）アクリル酸アルキルエステルの含有率は、段差追随性を向上させる観点から、好ましくは１５質量％以上、より好ましくは２０質量％以上、さらに好ましくは３０質量％以上であり、粘着性を向上させる観点から、好ましくは１００質量％以下、より好ましくは９９質量％以下、さらに好ましくは９５質量％以下、さらに一層好ましくは９０質量％以下である。
【００１７】
アルキル基の炭素数が４〜１８である（メタ）アクリル酸アルキルエステルのなかでは、粘着性および凝集力に優れた感圧接着剤を得る観点から、アルキル基の炭素数が４〜１２であるアクリル酸アルキルエステルが好ましく、アルキル基の炭素数が４〜８であるアクリル酸アルキルエステルがより好ましく、ｎ−ブチルアクリレートおよび２−エチルヘキシルアクリレートがさらに好ましく、２−エチルヘキシルアクリレートがさらに一層好ましい。
【００１８】
モノマー成分には、架橋剤と架橋反応させることにより、感圧接着剤の凝集力を向上させる観点から、架橋剤と反応する官能基を有する（メタ）アクリル系モノマーを含有させることが好ましい。架橋剤と反応する官能基を有する（メタ）アクリル系モノマーのなかでは、感圧接着剤の凝集力を向上させる観点から、水酸基含有（メタ）アクリル酸エステルが好ましい。好適な水酸基含有（メタ）アクリル酸エステルとしては、例えば、ヒドロキシエチル（メタ）アクリレート、ヒドロキシプロピル（メタ）アクリレート、ヒドロキシブチル（メタ）アクリレートなどのヒドロキシアルキル基の炭素数が２〜４のヒドロキシアルキル（メタ）アクリレートなどが挙げられるが、本発明は、かかる例示のみに限定されるものではない。これらの水酸基含有（メタ）アクリル酸エステルは、それぞれ単独で用いてもよく、２種類以上を併用してもよい。これらの水酸基含有（メタ）アクリル酸エステルのなかでは、感圧接着剤の凝集力を向上させる観点から、２−ヒドロキシエチル（メタ）アクリレートおよび４−ヒドロキシブチル（メタ）アクリレートが好ましい。
【００１９】
モノマー成分における架橋剤と反応する官能基を有する（メタ）アクリル系モノマーの含有率は、架橋剤との架橋反応を効率よく進行させ、感圧接着剤の凝集力を向上させる観点から、好ましくは０．０５質量％以上、より好ましくは０．１質量％以上であり、感圧接着剤の粘着性および段差追従性を向上させる観点から、好ましくは３質量％以下、より好ましくは１質量％以下である。
【００２０】
前記モノマー成分には、本発明の目的を阻害しない範囲内で、他のモノマーを含有させてもよい。他のモノマーとしては、例えば、アクリル酸、メタクリル酸などのカルボキシル基を有する脂肪族不飽和カルボン酸、イソボルニル（メタ）アクリレート、１−ビニルピロリドンなどの環構造を有する（メタ）アクリレート、スチレン、α−メチルスチレンなどの芳香族不飽和炭化水素化合物、酢酸ビニル、ビニルエーテル、アクリロニトリルなどが挙げられるが、本発明は、かかる例示のみに限定されるものではない。これらの他のモノマーは、それぞれ単独で用いてもよく、２種類以上を併用してもよい。他のモノマーは、モノマー成分の全量が１００質量％となるように用いられる。
【００２１】
モノマー成分には、必要により、連鎖移動剤を適量で用いてもよい。連鎖移動剤としては、例えば、四塩化炭素、ブロモホルム、ブロモトリクロロエタンなどのハロゲン置換アルカン；ｎ−ドデシルメルカプタン、ｔｅｒｔ−ドデシルメルカプタン、オクチルメルカプタン、テトラデシルメルカプタン、ヘキサデシルメルカプタンなどのアルキルメルカプタン；チオグリコール酸ブチル、チオグリコール酸イソオクチル、チオグリコール酸ドデシルなどのモノチオグリコール酸アルキルなどのチオエステル；メタノール、エタノール、イソプロパノールなどのアルコール；α−メチルスチレンダイマー、ターピノール、テルピネン、ジペンテンなどが挙げられるが、本発明は、かかる例示のみに限定されるものではない。これらの連鎖移動剤は、それぞれ単独で用いてもよく、２種類以上を併用してもよい。
【００２２】
モノマー成分は、溶液重合法によって重合させることができる。その際には、溶媒が用いられる。溶媒としては、例えば、ｎ−ヘキサン、ｎ−ヘプタンなどの脂肪族炭化水素化合物；ベンゼン、トルエン、キシレンなどの芳香族化合物；イソプロピルアルコール、ｎ−ブチルアルコールなどのアルコール；プロピレングリコールメチルエーテル、ジプロピレングリコールメチルエーテル、エチルセロソルブ、ブチルセロソルブなどのエーテル；酢酸エチル、酢酸ブチル、セロソルブアセテートなどのエステル；アセトン、メチルエチルケトン、メチルイソブチルケトン、ジアセトンアルコールなどのケトン；ジメチルホルムアミドなどのアミドなどの有機溶媒が挙げられるが、本発明は、かかる例示のみに限定されるものではない。これらの溶媒は、それぞれ単独で用いてもよく、２種類以上を併用してもよい。溶媒のなかでは、人体に対する影響を小さくする観点から、脂肪族炭化水素化合物、アルコール、エーテル、エステル、ケトンおよびアミドが好ましく、脂肪族炭化水素化合物およびエステルがより好ましく、ｎ−ヘキサンおよび酢酸エチルがさらに好ましい。
【００２３】
溶媒の量は、重合条件、モノマー成分に用いられるモノマーの種類およびその組成などに応じて適宜決定すればよい。
【００２４】
モノマー成分を溶液重合法によって重合させる際には、重合率および生産効率を高める観点から、モノマー成分を溶媒に溶解させることによって得られたモノマー成分溶液を好ましくは３０〜１００℃、より好ましくは４０〜９０℃、さらに好ましくは５０〜８５℃の温度に加熱することが望ましい。モノマー成分の重合は、例えば、アルゴンガス、窒素ガスなどの不活性ガス雰囲気中で行なうことが好ましい。
【００２５】
なお、モノマー成分の重合は、モノマー成分溶液に重合開始剤を添加することによって行なうことができる。重合開始剤としては、例えば、アゾ系重合開始剤、過酸化物系重合開始剤などが挙げられるが、本発明は、かかる例示のみに限定されるものではない。重合開始剤は、それぞれ単独で用いてもよく、２種類以上を併用してもよい。
【００２６】
アゾ系重合開始剤としては、例えば、２，２’−アゾビスイソブチロニトリル（ＡＩＢＮ）、２，２’−アゾビス（２−メチルブチロニトリル）、２，２’−アゾビス（２，４−ジメチルバレロニトリル）などが挙げられるが、本発明は、かかる例示のみに限定されるものではない。これらの重合開始剤は、それぞれ単独で用いてもよく、２種以上を併用してもよい。
【００２７】
過酸化物系重合開始剤としては、例えば、ベンゾイルパーオキサイド、メチルエチルケトンパーオキサイド、ジクミルパーオキサイド、ｔｅｒｔ−ブチルハイドロパーオキサイド、クメンハイドロパーオキサイド、ｔｅｒｔ−ブチルパーオキシオクトエート、ｔｅｒｔ−ブチルパーオキシベンゾエート、ラウロイルパーオキサイド、ｔｅｒｔ−ブチルパーオキシ−２−エチルヘキサノエートなどが挙げられるが、本発明は、かかる例示のみに限定されるものではない。これらの重合開始剤は、それぞれ単独で用いてもよく、２種以上を併用してもよい。
【００２８】
重合開始剤の量は、特に限定されないが、通常、モノマー成分１００質量部あたり、好ましくは０．００１〜２０質量部、より好ましくは０．０１〜１０質量部である。
【００２９】
モノマー成分の重合時間は、重合温度、モノマー成分の種類およびその量などによって異なるので一概には決定することができないことから、これらに応じて適宜調整することが好ましいが、通常、０．５〜１０時間程度である。
【００３０】
以上のようにしてモノマー成分を重合することにより、アクリル系ポリマー溶液が得られる。
【００３１】
アクリル系ポリマー溶液に含まれるアクリル系ポリマーの重量平均分子量（Ｍｗ）は、粘着性を向上させる観点から、好ましくは３０万以上、より好ましくは３５万以上、さらに好ましくは４０万以上である。アクリル系ポリマーの重量平均分子量の上限は、特に限定されないが、段差追従性を向上させる観点から、好ましくは１２０万以下、より好ましくは１１０万以下、さらに好ましくは１００万以下、さらに一層好ましくは９０万以下、特に好ましくは８０万以下である。
【００３２】
なお、本明細書において、アクリル系ポリマーの重量平均分子量は、ゲルパーミエイションクロマトグラフィー（ＧＰＣ）の測定装置として、東ソー（株）製、品番：ＨＬＣ−８２２０ＧＰＣ、分離カラム：東ソー（株）製、品番：ＴＳＫｇｅｌ  Ｓｕｐｅｒ  ＨＺＭ−Ｍを用い、標準ポリスチレン〔東ソー（株）製〕による換算値である。
【００３３】
アクリル系ポリマーのガラス転移温度（Ｔｇ）は、被着体に対する凝集力を向上させる観点から、好ましくは−６５℃以上、より好ましくは−６０℃以上であり、被着体に対する感圧接着剤の濡れ性および段差追従性を向上させる観点から、好ましくは−２０℃以下、より好ましくは−３０℃以下である。
【００３４】
なお、本願明細書において、アクリル系ポリマーのガラス転移温度は、アクリル系ポリマーの原料として用いられるモノマー成分に使用されているモノマーのホモポリマーのガラス転移温度を用いて、式：
１／Ｔｇ＝Σ（Ｗｍ／Ｔｇｍ）／１００
〔式中、Ｗｍはポリマーを構成するモノマー成分におけるモノマーｍの含有率(質量％)、Ｔｇｍはモノマーｍのホモポリマーのガラス転移温度（絶対温度：Ｋ）を示す〕
で表されるフォックス（Ｆｏｘ）の式に基づいて求められた温度を意味する。
【００３５】
なお、本発明においては、アクリル系ポリマーのガラス転移温度は、式（Ｉ）に基づいて求められたガラス転移温度を意味する。なお、特殊モノマー、多官能モノマーなどのようにガラス転移温度が不明のモノマーについては、ガラス転移温度が判明しているモノマーのみを用いてガラス転移温度が求められる。
【００３６】
主要なホモポリマーのガラス転移温度を示せば、例えば、２−エチルへキシルアクリレートのホモポリマーのガラス転移温度は−７０℃、ｎ−オクチルアクリレートのホモポリマーのガラス転移温度は−６５℃、ｎ−ブチルアクリレートのホモポリマーのガラス転移温度は−５４℃、ステアリルアクリレートのホモポリマーのガラス転移温度は３０℃、イソボルニルアクリレートのホモポリマーのガラス転移温度は９７℃、１−ビニルピロリドンのホモポリマーのガラス転移温度は１８０℃、酢酸ビニルのホモポリマーのガラス転移温度は３２℃、２−ヒドロキシエチルアクリレートのホモポリマーのガラス転移温度は−１５℃、４−ヒドロキシブチルアクリレートのホモポリマーのガラス転移温度は−３２℃である。
【００３７】
アクリル系ポリマーのガラス転移温度は、当該アクリル系ポリマーを調製する際に用いられるモノマーの種類およびその量を適宜調整することによって容易に調節することができる。
【００３８】
前記で得られたアクリル系ポリマー溶液は、そのまま用いてもよく、あるいは必要により当該アクリル系ポリマー溶液に含まれている溶媒を除去することにより、アクリル系ポリマーを単離してもよいが、生産効率を高める観点から、アクリル系ポリマー溶液をそのままの状態で用いることが好ましい。
【００３９】
次に、アクリル系ポリマー溶液と架橋剤とを混合することにより、感圧接着剤を得ることができる。
【００４０】
架橋剤としては、アクリル系ポリマーが有する官能基と反応し得る官能基を１分子中に２個以上有する化合物を用いることができる。架橋剤の例としては、ポリイソシアネート系架橋剤、多官能エポキシ化合物系架橋剤などが挙げられるが、本発明は、かかる例示のみに限定されるものではない。これらの架橋剤は、それぞれ単独で用いてもよく、２種類以上を併用してもよい。
【００４１】
ポリイソシアネート系架橋剤としては、例えば、キシリレンジイソシアネート、ジフェニルメタンジイソシアネート、トリフェニルメタントリイソシアネート、トリレンジイソシアネートなどの芳香族ポリイソシアネート、ヘキサメチレンジイソシアネート、イソホロンジイソシアネート、前記芳香族ポリイソシアネートの水素添加物などの脂肪族または脂環族ポリイソシアネート、これらのポリイソシアネートの二量体または三量体、これらのポリイソシアネートとトリメチロールプロパンなどのポリオールとからなるアダクト体などが挙げられるが、本発明は、かかる例示のみに限定されるものではない。これらのポリイソシアネート系架橋剤は、それぞれ単独で用いてもよく、２種類以上を併用してもよい。
【００４２】
ポリイソシアネート系架橋剤は、例えば、「コロネートＬ」、「コロネートＬ−５５Ｅ」、「コロネートＨＸ」、「コロネートＨＬ」、「コロネートＨＬ−Ｓ」、「コロネート２２３４」、「コロネート」および「アクアネート」は登録商標〕、「デスモジュールＮ３４００」〔住友バイエルウレタン（株）（現バイエルＡ．Ｇ．社）製、「デスモジュール」は登録商標）、「デュラネートＤ−２０１」、「デュラネートＴＳＥ−１００」、「デュラネートＴＳＳ−１００」、「デュラネート２４Ａ−１００」、「デュラネートＥ−４０５−８０Ｔ」〔以上、旭化成ケミカルズ（株）製、「デュラネート」は登録商標〕、「タケネートＤ−１１０Ｎ」、「タケネートＤ−１２０Ｎ」、「タケネートＭ−６３１Ｎ」、「ＭＴＥＲＴ−オレスターＮＰ１２００」〔以上、三井化学ポリウレタン（株）製、「タケネート」および「オレスター」は登録商標）などとして商業的に容易に入手することができる。これらのポリイソシアネートは、それぞれ単独で用いてもよく、２種類以上を混合して用いてもよい。
【００４３】
多官能エポキシ化合物系架橋剤としては、例えば、エチレングリコールジグリシジルエーテル、ポリエチレングリコールジグリシジルエーテル、１，６−ヘキサンジオールジグリシジルエーテル、ビスフェノールＡ型エポキシ樹脂、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ−ジグリシジルアニリン、Ｎ，Ｎ−ジグリシジルトルイジンなどが挙げられるが、本発明は、かかる例示のみに限定されるものではない。これらの多官能エポキシ化合物系架橋剤は、それぞれ単独で用いてもよく、２種類以上を併用してもよい。多官能エポキシ化合物系架橋剤のなかで工業的に入手しやすい架橋剤としては、例えば、三菱ガス化学（株）製、商品名：ＴＥＴＲＡＤ−Ｃなどのアミノ基含有エポキシ硬化剤などが挙げられる。
【００４４】
架橋剤のなかでは、イソシアネート系架橋剤が好ましく、ポリイソシアネートの二量体、ポリイソシアネートの三量体、ポリイソシアネートの２官能プレポリマーおよびポリイソシアネートのアダクト体がより好ましく、ヘキサメチレンジイソシアネートの二量体、ヘキサメチレンジイソシアネートのイソシアヌレート体（三量体）、トリレンジイソシアネートとトリメチロールプロパンとのアダクト体およびヘキサメチレンジイソシアネートとトリメチロールプロパンとのアダクト体がさらに好ましい。
【００４５】
アクリル系ポリマー溶液１００質量部あたりの架橋剤の量は、架橋構造を形成させることによって感圧接着剤の凝集力を向上させる観点から、好ましくは０．０３質量部以上、より好ましくは０．０５質量部以上であり、感圧接着剤の粘着性および段差追従性を向上させる観点から、好ましくは０．５質量部以下、より好ましくは０．３質量部以下である。
【００４６】
アクリル系ポリマーが有する官能基の合計量を１当量としたときの架橋剤の量は、架橋構造を形成させることによって凝集力を向上させる観点および感圧接着剤の粘着性および段差追従性を向上させる観点から、好ましくは０．１〜２当量、より好ましくは０．３〜１．５当量である。
【００４７】
また、本発明においては、架橋促進剤を適量で用いてもよい。架橋促進剤としては、例えば、ジブチル錫ジラウレート、オクトエ酸錫、ジブチル錫ジ（２−エチルヘキサノエート）、２−エチルヘキサノエート鉛、チタン酸２−エチルヘキシル、２−エチルヘキサノエート鉄、２−エチルヘキサノエートコバルト、ナフテン酸亜鉛、ナフテン酸コバルト、テトラｎ−ブチル錫などが挙げられるが、本発明は、かかる例示のみに限定されるものではない。これらの架橋促進剤は、それぞれ単独で用いてもよく、２種類以上を併用してもよい。
【００４８】
なお、感圧接着剤には、本発明の目的を阻害しない範囲内で、粘着付与剤が含まれていてもよい。
【００４９】
粘着付与剤としては、例えば、ロジン系粘着付与剤、重合ロジン系粘着付与剤、ロジンエステル系粘着付与剤、重合ロジンエステル系粘着付与剤、テルペン系粘着付与剤、テルペンフェノール系粘着付与剤、クマロン系粘着付与剤、クマロンインデン系粘着付与剤、スチレン樹脂系粘着付与剤、キシレン樹脂系粘着付与剤、フェノール樹脂系粘着付与剤、石油樹脂系粘着付与剤などが挙げられるが、本発明は、かかる例示のみに限定されるものではない。これらの粘着付与剤は、それぞれ単独で用いてもよく、２種類以上を併用してもよい。
【００５０】
粘着付与剤の軟化点〔ＪＩＳ  Ｋ５９０２に規定されている乾球法にしたがって測定された軟化点（軟化温度）〕の上限値は、特に限定されないが、通常、好ましくは１７０℃以下、より好ましくは１６０℃以下、さらに好ましくは１５５℃以下である。
【００５１】
粘着付与剤は、商業的に容易に入手することができるものである。商業的に容易に入手することができる粘着付与剤としては、例えば、ハリマ化成（株）製、商品名：ハリエステターＤＳ−９０、ハリエステターＤＳ−１３０、ハリエステターＡＤ−１３０、荒川化学工業（株）製、商品名：スーパーエステルＡ−１００、スーパーエステルＡ−１１５、スーパーエステルＡ−１２５などのロジンエステル系粘着付与剤、丸善油化商事（株）製、商品名：ＰＥＤＲ−１２０Ｍ、荒川化学工業（株）製、商品名：ペンセルＤ−１２５、ペンセルＤ−１３５、ペンセルＤ−１６０などの重合ロジンエステル系粘着付与剤、荒川化学工業（株）製、品番：ＫＥ−３１１、ＫＥ−３５９、ＫＲ−１４０などのロジン誘導体系粘着付与剤などが挙げられるが、本発明は、かかる例示のみに限定されるものではない。
【００５２】
アクリル系ポリマー１００質量部あたりの粘着付与剤の量は、感圧接着剤の耐熱性および濡れ性を向上させる観点から、好ましくは１０質量部以上、より好ましくは１５質量部以上であり、感圧接着剤の凝集力を高める観点から、好ましくは４０質量部以下、より好ましくは３５質量部以下である。
【００５３】
感圧接着剤には、本発明の目的を阻害しない範囲内で、必要により、アクリル系ポリマー以外のポリマーを含有させてもよい。
【００５４】
また、感圧接着剤には、本発明の目的を阻害しない範囲で、例えば、充填剤、カチオン性帯電防止剤、アニオン性帯電防止剤、両性帯電防止剤、ノニオン性帯電防止剤などの帯電防止剤、架橋促進剤、粘着付与剤、改質剤、老化防止剤、紫外線吸収剤、紫外線安定剤などの添加剤を含有させてもよい。
【００５５】
感圧接着剤は、アクリル系ポリマー溶液と架橋剤と必要により、架橋促進剤、添加剤などとを混合することによって容易に調製することができる。
【００５６】
感圧接着剤における不揮発分含量は、生産性を向上させる観点から、好ましくは２０質量％以上、より好ましくは３０質量％以上であり、塗工性を向上させる観点から、好ましくは８０質量％以下、より好ましくは７０質量％以下である。感圧接着剤における不揮発分含量は、感圧接着剤に含まれる溶媒量などを調整することによって調節することができる。溶媒としては、前記モノマー成分を重合させる際に用いられる溶媒と同様であればよい。
【００５７】
本発明の感圧接着剤シートは、前記感圧接着剤を用いて形成された感圧接着剤層および剥離シートを有する感圧接着剤シートであり、２層の積層された感圧接着剤層を有し、各感圧接着剤層がアクリル系ポリマーおよび架橋剤を含有する感圧接着剤で形成されていることを特徴とする。
【００５８】
感圧接着剤層には剥離シートが貼り合わされていてもよい。剥離シートは、基材の両面に離型剤が塗布され、当該両面に剥離面を有する剥離シートであってもよく、基材の片面に離型剤が塗布され、当該片面に離型面を有する剥離シートであってもよい。これらのなかでは、両面に剥離面を有する剥離シートは、両面に剥離面を有する剥離シートの一方表面上に感圧接着剤を塗布し、乾燥させた後、形成された感圧接着剤層の表面上に他の剥離シートを貼り合わせる必要がないという利点を有する。
【００５９】
両面に剥離面を有する剥離シートＡに形成されている感圧接着剤層と、片面または両面に剥離面を有する剥離シートＢに形成されている感圧接着剤層を貼り合わせる際に、剥離シートＢを剥離し、両面剥離シートと感圧接着剤層とを有する構成としてもよい。また、剥離シートＢを剥離せずに、両面剥離シートと感圧接着剤層と片面剥離シートを有する構成としてもよい。
【００６０】
両面に剥離面を有する剥離シートを用い、剥離シートの一方表面上にアクリル系ポリマーおよび架橋剤を含有する感圧接着剤を塗布し、乾燥させて感圧接着剤層を形成し、前記で乾燥された剥離シートの感圧接着剤層の表面上にアクリル系ポリマーおよび架橋剤を含有する感圧接着剤を塗布し、乾燥させて感圧接着剤層を形成することによって感圧接着剤シートを製造する場合には、１種類の剥離シートのみを用いればよいという利点がある。
【００６１】
剥離シートＡおよび剥離シートＢは、同一であってもよく、異なるものであってもよいが、剥離シートＢの厚さは、剥離シートＡを容易に剥がすことができるようにすることにより、剥離シートの剥離作業性を向上させる観点から、剥離シートＡの厚さよりも大きいことが好ましい。剥離シートＢの厚さと剥離シートＡの厚さとの差（［剥離シートＢの厚さ］−［剥離シートＡの厚さ］）は、剥離シートＡを容易に剥がすことができるようにすることにより、剥離シートの剥離作業性を向上させる観点から、０．００５〜０．２ｍｍであることが好ましい。
【００６２】
剥離シートＡおよび剥離シートＢは、それぞれ、基材の両面に離型剤が塗布されている両面に剥離面を有する剥離シートであってもよく、基材の片面に離型剤が塗布されている片面に剥離面を有する剥離シートであってもよい。これらのなかでは、両面に剥離面を有する剥離シートは、剥離シートＡに形成されている感圧接着剤層と剥離シートＢに形成されている感圧接着剤層とを貼り合わせる際に、剥離シートＡに形成されている感圧接着剤層の表面上の剥離シートを剥離する必要がないという利点を有する。
【００６３】
剥離シートに用いられる基材としては、例えば、ポリエチレン、ポリプロピレンなどのポリオレフィン系樹脂、ポリエチレンテレフタレートなどのポリエステル、ポリスチレン、ポリ塩化ビニル、セロファンなどの熱可塑性樹脂からなる樹脂フィルム；エーテル系ポリウレタンフォーム、ポリエステル系ポリウレタンフォームなどのポリウレタンフォーム、ポリエチレンフォーム、ポリプロピレンフォームなどのポリオレフィン系フォームなどからなるシートなどが挙げられるが、本発明は、かかる例示のみに限定されるものではない。
【００６４】
離型剤としては、例えば、シリコーン系離型剤、（メタ）アクリル酸長鎖アルキルエステル系離型剤、ポリビニルアルコール、ワックスなどが挙げられるが、本発明は、かかる例示のみに限定されるものではない。
【００６５】
本発明の感圧接着剤シートは、例えば、
（１）剥離シートＡの一方表面上に感圧接着剤を塗布し、乾燥させて感圧接着剤層を形成し、剥離シートＢの一方表面上に感圧接着剤を塗布し、乾燥させて感圧接着剤層を形成し、剥離シートＡの感圧接着剤層と剥離シートＢの感圧接着剤層とを重ね合せる方法（以下、方法１という）、
（２）剥離シートの一方表面上に感圧接着剤を塗布し、乾燥させて感圧接着剤層を形成し、前記で乾燥された剥離シートの感圧接着剤層の表面上に感圧接着剤を塗布し、乾燥させて感圧接着剤層を形成する方法（以下、方法２という）
などによって製造することができる。
【００６６】
感圧接着剤を剥離シートＡまたは剥離シートＢに塗布する方法としては、例えば、アプリケーターを用いて塗布する方法をはじめ、ナイフコーター、スロットダイコーター、リップコーター、ロールコーター、フローコーター、スプレーコーター、バーコーター、ディッピングなどの方法が挙げられるが、本発明は、かかる例示のみに限定されるものではない。
【００６７】
前記方法（１）において、剥離シートＡの一方表面上で感圧接着剤を乾燥させる方法および剥離シートＢの一方表面上で乾燥させる方法、ならびに前記方法（２）において、剥離シートＡの一方表面上で感圧接着剤を乾燥させる方法および乾燥された剥離シートＡの感圧接着剤層の表面上に塗布された感圧接着剤を乾燥させる方法としては、例えば、熱風などで加熱することによって乾燥させる方法、遠赤外線を照射することによって乾燥させる方法などが挙げられるが、本発明は、かかる例示のみに限定されるものではない。
【００６８】
剥離シートの表面上に形成された各感圧接着剤層の厚さは、通常、１〜１０００μｍであるが、好ましくは５０〜５００μｍ、より好ましくは７５〜２００μｍである。
【００６９】
前記方法（１）において、剥離シートＡの感圧接着剤層と剥離シートＢの感圧接着剤層とを重ね合せた後には、例えば、圧着ローラーなどを用いて剥離シートＡまたは剥離シートＢを押圧することにより、剥離シートＡの感圧接着剤層と剥離シートＢの感圧接着剤層とを圧着させることが好ましい。
【００７０】
剥離シートＡの感圧接着剤層の厚さと剥離シートＢの感圧接着剤層の厚さとの和（感圧接着剤層全体の厚さ）は、通常、２〜２０００μｍであるが、好ましくは１００〜１０００μｍ、より好ましくは１５０〜４００μｍである。
【００７１】
以上のようにして感圧接着剤シートが得られるが、当該感圧接着剤シートから剥離シートＡを剥離させるときの剥離力と剥離シートＢを剥離させるときの剥離力との差の絶対値は、剥離シートＡまたは剥離シートＢを容易に剥離することができるようにする観点から、１０〜５００ｍｍＮ／５０ｍｍであることが好ましい。また、両面に剥離面を有する剥離シートの場合には、剥離面の剥離力の差が１０〜５００ｍｍＮ／５０ｍｍであることが好ましい。
【００７２】
本発明の感圧接着剤シートは、段差追従性に優れているので、例えば、感圧接着剤シートで画像表示パネルとタッチパネルとが貼り合わされたタッチパネル用部材、パーソナルコンピュータ、液晶パネル、プラズマディスプレイ、エレクトロルニネッセンスディスプレイなどの画像表示装置などに用いられる構成部材を貼り合わせる際に使用される感圧接着剤シート、保護パネルと偏光フィルムとの間に使用される感圧接着剤シート、電気・電子機器用テープなどの幅広い用途に用いることが期待されるものである。
【００７３】
本発明の感圧接着剤シートを保護パネルと偏光フィルムとを積層する際に使用する場合、前記保護パネルとして、例えば、ガラス、アクリル系樹脂、ポリカーボネート、脂環式ポリオレフィン、塩化ビニル樹脂、ナイロンなどのポリアミド、エポキシ樹脂、ポリスチレンなどの樹脂からなる樹脂板などが挙げられるが、本発明は、かかる例示のみに限定されるものではない。なお、保護パネルには、例えば、反射防止処理、ハードコート処理などが施されていてもよい。また、偏光フィルムは、特定の振動方向を有する光線のみを透過する性質を有する偏光フィルムであればよく、特に限定されない。偏光フィルムとしては、例えば、ポリビニルアルコ−ル系フィルムなどのフィルムを延伸し、ヨウ素、二色性染料などで染色したポリビニルアルコ−ル系偏光フィルム；ポリビニルアルコ−ルの脱水処理物、ポリ塩化ビニルの脱塩酸処理物などのポリエン系偏光フィルム；コレステリック液晶を用いた反射型偏光フィルム；薄膜結晶フィルム系偏光フィルムなどが挙げられるが、本発明は、かかる例示のみに限定されるものではない。偏光フィルムの厚さは、特に制限されないが、通常、５〜１００μｍ程度である。
【実施例】
【００７４】
次に本発明を実施例に基づいてさらに詳細に説明するが、本発明は、かかる実施例のみに限定されるものではない。
【００７５】
実施例１
攪拌機、冷却管、温度計、滴下漏斗および窒素ガス導入管を備えた反応容器内に、酢酸エチル１００部（質量部、以下同じ）、２−エチルヘキシルアクリレート７８．９部、ステアリルアクリレート２０部、１−ビニル２−ピロリドン１部および２−ヒドロキシエチルアクリレート０．１部を入れた。
【００７６】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【００７７】
前記で得られたアクリル系ポリマー溶液に含まれるアクリル系ポリマーのガラス転移温度は−５４℃であり、その重量平均分子量を以下の方法で測定したところ、４０万であった。
【００７８】
〔アクリル系ポリマーの重量平均分子量の測定方法〕
アクリル系ポリマー溶液０．１ｇ程度を秤量し、テトラヒドロフランで固形分濃度が約０．３質量％となるようにテトラヒドロフランで希釈し、分子量測定用サンプルを調製した。
【００７９】
次に、この分子量測定用サンプルをゲルパーミエイションクロマトグラフィー（ＧＰＣ）の測定装置〔東ソー（株）製、品番：ＨＬＣ−８２２０ＧＰＣ〕を用い、以下の測定条件で測定し、標準ポリスチレン〔東ソー（株）製〕による換算値を重量平均分子量とした。
【００８０】
（測定条件）
・分離カラム：東ソー（株）製、品番：ＴＳＫｇｅｌ  Ｓｕｐｅｒ  ＨＺＭ−Ｍ
・溶出溶媒：テトラヒドロフラン
・流量：０．３５ｍＬ／ｍｉｎ
・注入量：１０μＬ／回
・試料濃度：０．２質量％
【００８１】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１８部となるようにアクリル系ポリマー溶液と架橋剤〔日本ポリウレタン工業（株）製、商品名：コロネートＨＬ〕とを混合することにより、感圧接着剤を得た。
【００８２】
次に、アプリケーターを用いて前記で得られた感圧接着剤をシリコーン系剥離剤による剥離処理が施されているポリエチレンテレフタレート製フィルム（剥離ライナーＡ、厚さ：３８μｍ）の剥離面に塗布し、６５℃で５分間、１１５℃で５分間乾燥させることにより、感圧接着剤層の厚さが１１０μｍの感圧接着剤層を形成させた。
【００８３】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１１０μｍの感圧接着剤層を形成させた。
【００８４】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【００８５】
前記で得られた感圧接着剤シートの物性として、剥離力、段差追従性、外観およびリワーク性を以下の方法に基づいて調べた。その結果を表１に示す。
【００８６】
〔剥離力〕
両面テープ〔日東電工（株）製、品番：Ｎ５１２、厚さ：１５０μｍ、幅：５０ｍｍ、両面テープ不織布仕様〕の第１面をポリエチレンテレフタレートフィルム〔東レ（株）製、商品名：ルミラー２５Ｔ６０、厚さ：２５μｍ〕で裏打ちし、第２面に剥離フィルムを貼り付け、２３℃の大気中で２４時間放置した後、第２面に貼り付けた剥離フィルムのＴ型剥離試験を行ない、当該剥離フィルムの剥離力を測定した。
【００８７】
〔段差追従性〕
ガラスプレート〔松浪硝子工業（株）製、スライドガラス、品番：Ｓ、厚さ：１ｍｍ〕の上に、試験用の被着体としてポリエチレンテレフタレートフィルム（縦：５０ｍｍ、横：５０ｍｍの正方形状、厚さ：１ｍｍ）を置き(段差：１ｍｍ)、このフィルム面に感圧接着剤シートの剥離ライナーＡまたは剥離ライナーＢのうち剥離しやすい剥離ライナーを剥離し、その剥離面を貼り合わせた。
【００８８】
次に、感圧接着剤シートのもう一方の剥離ライナーを剥がし、その剥離面にガラスプレート〔松浪硝子工業（株）製、スライドガラス、品番：Ｓ、厚さ：１ｍｍ〕を貼り合わせた後、貼り合わされたガラスプレートをオートクレーブに入れ、０．５ＭＰａの減圧下で５０℃の温度にて３０分間加熱することにより、試験片を得た。
【００８９】
前記で得られた試験片のポリエチレンテレフタレートフィルムの縁を拡大倍率が５０倍の光学顕微鏡にて観察し、以下の評価基準に基づいて評価した。
（評価基準）
○：ポリエチレンテレフタレートフィルムの浮きおよび空気層の存在が認められない。
△：ポリエチレンテレフタレートフィルムの浮きまたは空気層の存在が部分的に認められる。
×：ポリエチレンテレフタレートフィルムの浮きまたは空気層の存在が全周で認められる。
【００９０】
〔外観〕
感圧接着剤シートを縦５ｃｍ、横５ｃｍの大きさに裁断し、裁断された感圧接着剤シートを目視で観察し、以下の評価基準に基づいて評価した。
（評価基準）
○：気泡径が０．１ｍｍ以上の気泡が認められない。
△：気泡径が０．１ｍｍ以上の気泡が１〜５個観察される。
×：気泡径が０．１ｍｍ以上の気泡が６個以上観察される。
【００９１】
〔リワーク性〕
感圧接着シートへの裏打ちフィルムとして、ポリエチレンテレフタレートフィルム〔東レ（株）製、商品名：ルミラー２５Ｔ６０、厚さ：２５μｍ〕を貼付し、縦２５ｍｍ、横１００ｍｍの大きさに裁断することにより、試験片を作製した。得られた試験片をポリカーボネート板〔（株）エンジニアリングテストサービス製、厚さ：３．０ｍｍ〕に２ｋｇのローラーを１往復させることによって貼り付け、４０℃の雰囲気中で１日間保存した。
【００９２】
次に、この試験片を温度が２３℃であり、相対湿度が６５％である雰囲気中に入れて放冷した後、試験片をポリカーボネート板から剥離させることにより、１８０°剥離試験を行ない、以下の評価基準に基づいてリワーク性を評価した。
（評価基準）
○：ポリカーボネート板に感圧接着剤が残存していない。
×：ポリカーボネート板に感圧接着剤が残存している。
【００９３】
実施例２
攪拌機、冷却管、温度計、滴下漏斗および窒素ガス導入管を備えた反応容器内に、酢酸エチル１００部、２−エチルヘキシルアクリレート８１．９部、イソボルニルアクリレート１５部、１−ビニル２−ピロリドン３部および２−ヒドロキシエチルアクリレート０．１部を入れた。
【００９４】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【００９５】
前記で得られたアクリル系ポリマー溶液に含まれるアクリル系ポリマーのガラス転移温度は−５１℃であり、その重量平均分子量を実施例１と同様の方法で測定したところ、５０万であった。
【００９６】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１８部となるようにアクリル系ポリマー溶液と架橋剤〔日本ポリウレタン工業（株）製、商品名：コロネートＨＬ〕とを混合することにより、感圧接着剤を得た。
【００９７】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【００９８】
また、これとは別に、アプリケーターを用いて前記で得られた感圧接着剤をシリコーン系剥離剤による剥離処理が施されているポリエチレンテレフタレート製フィルム（剥離ライナーＢ、厚さ：３８μｍ）の剥離面に塗布し、６５℃で５分間、１１５℃で５分間乾燥させることにより、感圧接着剤層の厚さが１１０μｍの感圧接着剤層を形成させた。
【００９９】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１００】
前記で得られた感圧接着剤シートの物性を実施例１と同様にして調べた。その結果を表１に示す
【０１０１】
実施例３
攪拌機、冷却管、温度計、滴下漏斗および窒素ガス導入管を備えた反応容器内に、酢酸エチル１００部、２−エチルヘキシルアクリレート３９．８部、ｎ−ブチルアクリレート３０部、イソボルニルアクリレート３０部および２−ヒドロキシエチルアクリレート０．２部を入れた。
【０１０２】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１０３】
前記で得られたアクリル系ポリマー溶液に含まれるアクリル系ポリマーのガラス転移温度は−３２℃であり、その重量平均分子量を実施例１と同様の方法で測定したところ、５０万であった。
【０１０４】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０１０５】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１０６】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１１０μｍの感圧接着剤層を形成させた。
【０１０７】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１０８】
前記で得られた感圧接着剤シートの物性を実施例１と同様にして調べた。その結果を表１に示す
【０１０９】
実施例４
攪拌機、冷却管、温度計、滴下漏斗および窒素ガス導入管を備えた反応容器内に、酢酸エチル１００部、２−エチルヘキシルアクリレート３９．８部、ｎ−ブチルアクリレート３０部、イソボルニルアクリレート３０部および２−ヒドロキシエチルアクリレート０．２部を入れた。
【０１１０】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１１１】
前記で得られたアクリル系ポリマー溶液に含まれるアクリル系ポリマーのガラス転移温度は−３２℃であり、その重量平均分子量を実施例１と同様の方法で測定したところ、５０万であった。
【０１１２】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０１１３】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１３０μｍの感圧接着剤層を形成させた。
【０１１４】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１３０μｍの感圧接着剤層を形成させた。
【０１１５】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２６０μｍである感圧接着剤シートを得た。
【０１１６】
前記で得られた感圧接着剤シートの物性を実施例１と同様にして調べた。その結果を表１に示す
【０１１７】
実施例５
攪拌機、冷却管、温度計、滴下漏斗および窒素ガス導入管を備えた反応容器内に、酢酸エチル１００部、２−エチルヘキシルアクリレート３９．８部、ｎ−オクチルアクリレート３０部、イソボルニルアクリレート３０部および２−ヒドロキシエチルアクリレート０．２部を入れた。
【０１１８】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１１９】
前記で得られたアクリル系ポリマー溶液に含まれるアクリル系ポリマーのガラス転移温度は−３６℃であり、その重量平均分子量を実施例１と同様の方法で測定したところ、４０万であった。
【０１２０】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０１２１】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１３０μｍの感圧接着剤層を形成させた。
【０１２２】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１３０μｍの感圧接着剤層を形成させた。
【０１２３】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２６０μｍである感圧接着剤シートを得た。
【０１２４】
前記で得られた感圧接着剤シートの物性を実施例１と同様にして調べた。その結果を表１に示す
【０１２５】
実施例６
攪拌機、冷却管、温度計、滴下漏斗および窒素ガス導入管を備えた反応容器内に、酢酸エチル１００部、２−エチルヘキシルアクリレート３９．８部、ｎ−オクチルアクリレート３０部、イソボルニルアクリレート３０部および２−ヒドロキシエチルアクリレート０．２部を入れた。
【０１２６】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１２７】
前記で得られたアクリル系ポリマー溶液に含まれるアクリル系ポリマーのガラス転移温度は−３６℃であり、その重量平均分子量を実施例１と同様の方法で測定したところ、４０万であった。
【０１２８】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０１２９】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが７５μｍの感圧接着剤層を形成させた。
【０１３０】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが７５μｍの感圧接着剤層を形成させた。
【０１３１】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが１５０μｍである感圧接着剤シートを得た。
【０１３２】
前記で得られた感圧接着剤シートの物性を実施例１と同様にして調べた。その結果を表１に示す
【０１３３】
実施例７
攪拌機、冷却管、温度計、滴下漏斗および窒素ガス導入管を備えた反応容器内に、酢酸エチル１００部、２−エチルヘキシルアクリレート８４．７部、イソボルニルアクリレート１５部および２−ヒドロキシエチルアクリレート０．３部を入れた。
【０１３４】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１３５】
前記で得られたアクリル系ポリマー溶液に含まれるアクリル系ポリマーのガラス転移温度は−５５℃であり、その重量平均分子量を実施例１と同様の方法で測定したところ、５５万であった。
【０１３６】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．０８部となるようにアクリル系ポリマー溶液と架橋剤〔日本ポリウレタン工業（株）製、商品名：コロネートＨＬ〕とを混合することにより、感圧接着剤を得た。
【０１３７】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１３８】
また、これとは別に、アプリケーターを用いて前記で得られた感圧接着剤をシリコーン系剥離剤による剥離処理が施されているポリエチレンテレフタレート製フィルム（剥離ライナーＢ、厚さ：７５μｍ）の剥離面に塗布し、６５℃で５分間、１１５℃で５分間乾燥させることにより、感圧接着剤層の厚さが１１０μｍの感圧接着剤層を形成させた。
【０１３９】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１４０】
前記で得られた感圧接着剤シートの物性を実施例１と同様にして調べた。その結果を表１に示す
【０１４１】
実施例８
攪拌機、冷却管、温度計、滴下漏斗および窒素ガス導入管を備えた反応容器内に、酢酸エチル１００部、２−エチルヘキシルアクリレート８４．７部、イソボルニルアクリレート１５部および２−ヒドロキシエチルアクリレート０．３部を入れた。
【０１４２】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１４３】
前記で得られたアクリル系ポリマー溶液に含まれるアクリル系ポリマーのガラス転移温度は−５５℃であり、その重量平均分子量を実施例１と同様の方法で測定したところ、７０万であった。
【０１４４】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．０８部となるようにアクリル系ポリマー溶液と架橋剤〔日本ポリウレタン工業（株）製、商品名：コロネートＨＬ〕とを混合することにより、感圧接着剤を得た。
【０１４５】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが８７．５μｍの感圧接着剤層を形成させた。
【０１４６】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが８７．５μｍの感圧接着剤層を形成させた。
【０１４７】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが１７５μｍである感圧接着剤シートを得た。
【０１４８】
前記で得られた感圧接着剤シートの物性を実施例１と同様にして調べた。その結果を表１に示す
【０１４９】
実施例９
攪拌機、冷却管、温度計、滴下漏斗および窒素ガス導入管を備えた反応容器内に、酢酸エチル１００部、２−エチルヘキシルアクリレート８４．７部、イソボルニルアクリレート１５部および２−ヒドロキシエチルアクリレート０．３部を入れた。
【０１５０】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１５１】
前記で得られたアクリル系ポリマー溶液に含まれるアクリル系ポリマーのガラス転移温度は−５５℃であり、その重量平均分子量を実施例１と同様の方法で測定したところ、６０万であった。
【０１５２】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．０８部となるようにアクリル系ポリマー溶液と架橋剤〔日本ポリウレタン工業（株）製、商品名：コロネートＨＬ〕とを混合することにより、感圧接着剤を得た。
【０１５３】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１５４】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１１０μｍの感圧接着剤層を形成させた。
【０１５５】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１５６】
前記で得られた感圧接着剤シートの物性を実施例１と同様にして調べた。その結果を表１に示す
【０１５７】
実施例１０
攪拌機、冷却管、温度計、滴下漏斗および窒素ガス導入管を備えた反応容器内に、酢酸エチル１００部、２−エチルヘキシルアクリレート６９．９部、イソボルニルアクリレート３０部および４−ヒドロキシブチルアクリレート０．１部を入れた。
【０１５８】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１５９】
前記で得られたアクリル系ポリマー溶液に含まれるアクリル系ポリマーのガラス転移温度は−３８℃であり、その重量平均分子量を実施例１と同様の方法で測定したところ、４０万であった。
【０１６０】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１部となるようにアクリル系ポリマー溶液と架橋剤〔日本ポリウレタン工業（株）製、商品名：コロネートＨＬ〕とを混合することにより、感圧接着剤を得た。
【０１６１】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１６２】
また、これとは別に、アプリケーターを用いて前記で得られた感圧接着剤をシリコーン系剥離剤による剥離処理が施されているポリエチレンテレフタレート製フィルム（剥離ライナーＢ、厚さ：１９０μｍ）の剥離面に塗布し、６５℃で５分間、１１５℃で５分間乾燥させることにより、感圧接着剤層の厚さが１１０μｍの感圧接着剤層を形成させた。
【０１６３】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１６４】
前記で得られた感圧接着剤シートの物性を実施例１と同様にして調べた。その結果を表１に示す
【０１６５】
実施例１１
攪拌機、冷却管、温度計、滴下漏斗および窒素ガス導入管を備えた反応容器内に、酢酸エチル１００部、２−エチルヘキシルアクリレート８４．８部、イソボルニルアクリレート１０部、酢酸ビニル５部および４−ヒドロキシブチルアクリレート０．２部を入れた。
【０１６６】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１６７】
前記で得られたアクリル系ポリマー溶液に含まれるアクリル系ポリマーのガラス転移温度は−５７℃であり、その重量平均分子量を実施例１と同様の方法で測定したところ、４０万であった。
【０１６８】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．０８部となるようにアクリル系ポリマー溶液と架橋剤〔日本ポリウレタン工業（株）製、商品名：コロネートＨＬ〕とを混合することにより、感圧接着剤を得た。
【０１６９】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１７０】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１１０μｍの感圧接着剤層を形成させた。
【０１７１】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１７２】
前記で得られた感圧接着剤シートの物性を実施例１と同様にして調べた。その結果を表１に示す
【０１７３】
実施例１２
攪拌機、冷却管、温度計、滴下漏斗および窒素ガス導入管を備えた反応容器内に、酢酸エチル１００部、２−エチルヘキシルアクリレート７９．８部、イソボルニルアクリレート１０部、１−ビニルピロリドン５部、酢酸ビニル５部および４−ヒドロキシブチルアクリレート０．２部を入れた。
【０１７４】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１７５】
前記で得られたアクリル系ポリマー溶液に含まれるアクリル系ポリマーのガラス転移温度は−５０℃であり、その重量平均分子量を実施例１と同様の方法で測定したところ、５０万であった。
【０１７６】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．０８部となるようにアクリル系ポリマー溶液と架橋剤〔日本ポリウレタン工業（株）製、商品名：コロネートＨＬ〕とを混合することにより、感圧接着剤を得た。
【０１７７】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１７８】
また、これとは別に、アプリケーターを用いて前記で得られた感圧接着剤をシリコーン系剥離剤による剥離処理が施されているポリエチレンテレフタレート製フィルム（剥離ライナーＢ、厚さ：１００μｍ）の剥離面に塗布し、６５℃で５分間、１１５℃で５分間乾燥させることにより、感圧接着剤層の厚さが１１０μｍの感圧接着剤層を形成させた。
【０１７９】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１８０】
前記で得られた感圧接着剤シートの物性を実施例１と同様にして調べた。その結果を表１に示す
【０１８１】
実施例１３
攪拌機、冷却管、温度計、滴下漏斗および窒素ガス導入管を備えた反応容器内に、酢酸エチル１００部、２−エチルヘキシルアクリレート８４．８部、イソボルニルアクリレート１０部、酢酸ビニル５部、４−ヒドロキシブチルアクリレート０．２部および連鎖移動剤としてドデシルメルカプタン１部を入れた。
【０１８２】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１８３】
前記で得られたアクリル系ポリマー溶液に含まれるアクリル系ポリマーのガラス転移温度は−５７℃であり、その重量平均分子量を実施例１と同様の方法で測定したところ、４０万であった。
【０１８４】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１部となるようにアクリル系ポリマー溶液と架橋剤〔日本ポリウレタン工業（株）製、商品名：コロネートＨＬ〕とを混合することにより、感圧接着剤を得た。
【０１８５】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが１１０μｍの感圧接着剤層を形成させた。
【０１８６】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１１０μｍの感圧接着剤層を形成させた。
【０１８７】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の全体の厚さが２２０μｍである感圧接着剤シートを得た。
【０１８８】
前記で得られた感圧接着剤シートの物性を実施例１と同様にして調べた。その結果を表１に示す
【０１８９】
実施例１４
攪拌機、冷却管、温度計、滴下漏斗および窒素ガス導入管を備えた反応容器内に、酢酸エチル１００部、２−エチルヘキシルアクリレート８４．７部、イソボルニルアクリレート１５部および２−ヒドロキシエチルアクリレート０．３部を入れた。
【０１９０】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１９１】
前記で得られたアクリル系ポリマー溶液に含まれるアクリル系ポリマーのガラス転移温度は−５５℃であり、その重量平均分子量を実施例１と同様の方法で測定したところ、５５万であった。
【０１９２】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０１９３】
次に、アプリケーターを用いて前記で得られた感圧接着剤をシリコーン系剥離剤による剥離処理が施されているポリエチレンテレフタレート製フィルム（剥離ライナーＡ、厚さ：２５μｍ）の剥離面に塗布し、６５℃で５分間、１１５℃で５分間乾燥させることにより、感圧接着剤層の厚さが５０μｍの感圧接着剤層を形成させた。
【０１９４】
また、これとは別に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが５０μｍの感圧接着剤層を形成させた。
【０１９５】
次に、剥離ライナーＡの感圧接着剤層と剥離ライナーＢの感圧接着剤層とを重ね合わせ、ゴムローラーを用いて貼り合わせた後、圧着ローラーで２．５ｋｇの圧力を剥離ライナーＡの面上に加えて当該圧着ローラーを１往復させて圧着させることにより、感圧接着剤層の厚さが１００μｍである感圧接着剤シートを得た。
【０１９６】
前記で得られた感圧接着剤シートの物性を実施例１と同様にして調べた。その結果を表１に示す
【０１９７】
比較例１
攪拌機、冷却管、温度計、滴下漏斗および窒素ガス導入管を備えた反応容器内に、酢酸エチル１００部、２−エチルヘキシルアクリレート７９．９部、イソボルニルアクリレート１５部、１−ビニルピロリドン５部および２−ヒドロキシエチルアクリレート０．１部を入れた。
【０１９８】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０１９９】
前記で得られたアクリル系ポリマー溶液に含まれるアクリル系ポリマーのガラス転移温度は−４９℃であり、その重量平均分子量を実施例１と同様の方法で測定したところ、４０万であった。
【０２００】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１８部となるようにアクリル系ポリマー溶液と架橋剤〔日本ポリウレタン工業（株）製、商品名：コロネートＨＬ〕とを混合することにより、感圧接着剤を得た。
【０２０１】
次に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、４０℃で５分間、６５℃で１０分間、１１５℃で１０分間乾燥させることにより、感圧接着剤層の厚さが２２０μｍの感圧接着剤層を形成させた。
【０２０２】
次に、前記で形成された感圧接着剤層上に、ポリエチレンテレフタレート製フィルム（剥離ライナーＡ、厚さ：２５μｍ）を貼り付けることにより、感圧接着剤層の厚さが２２０μｍである感圧接着剤シートを得た。
【０２０３】
前記で得られた感圧接着剤シートの物性を実施例１と同様にして調べた。その結果を表１に示す
【０２０４】
比較例２
攪拌機、冷却管、温度計、滴下漏斗および窒素ガス導入管を備えた反応容器内に、酢酸エチル１００部、２−エチルヘキシルアクリレート３９．８部、ｎ−オクチルアクリレート３０部、イソボルニルアクリレート３０部および２−ヒドロキシエチルアクリレート０．２部を入れた。
【０２０５】
次に、フラスコの内部を窒素ガス置換し、フラスコの内温を８０℃まで昇温し、還流を確認した後、重合開始剤として２，２’−アゾビスイソブチロニトリル０．１部を反応容器内に添加し、８０℃で５時間重合反応を行ない、さらに未反応のモノマーを重合させるために、過酸化物系重合開始剤〔日油（株）製、商品名：パーロイルＬ〕１部を反応容器内に添加し、８０℃で３時間重合反応を行なうことにより、アクリル系ポリマー溶液を得た（不揮発分含量：５０質量％）。
【０２０６】
前記で得られたアクリル系ポリマー溶液に含まれるアクリル系ポリマーのガラス転移温度は−３６℃であり、その重量平均分子量を実施例１と同様の方法で測定したところ、４５万であった。
【０２０７】
前記で得られたアクリル系ポリマー溶液に架橋促進剤が１０００ｐｐｍ含有されるように、アクリル系ポリマー溶液に架橋促進剤（ジブチル錫ジラウレート）を添加し、アクリル系ポリマー溶液１００部あたりの架橋剤の量が０．１０部となるようにアクリル系ポリマー溶液と架橋剤〔日本ポリウレタン工業（株）製、商品名：コロネートＨＬ〕とを混合することにより、感圧接着剤を得た。
【０２０８】
次に、アプリケーターを用いて前記で得られた感圧接着剤をシリコーン系剥離剤による剥離処理が施されているポリエチレンテレフタレート製フィルム（剥離ライナーＢ、厚さ：５０μｍ）の剥離面に塗布し、６５℃で５分間、１１５℃で５分間乾燥させることにより、感圧接着剤層の厚さが１００μｍの感圧接着剤層を形成させた。
【０２０９】
次に、前記で形成された感圧接着剤層上に、ポリエチレンテレフタレート製フィルム（剥離ライナーＡ、厚さ：２５μｍ）を貼り付けることにより、感圧接着剤層の厚さが１００μｍである感圧接着剤シートを得た。
【０２１０】
前記で得られた感圧接着剤シートの物性を実施例１と同様にして調べた。その結果を表１に示す
【０２１１】
【表１】
2015199883.tif 000002
【０２１２】
表１に示された結果から、各実施例で得られた感圧接着剤シートは、いずれも、剥離力、段差追随性、外観およびリワーク性に総合的に優れていることがわかる。したがって、各実施例で得られた感圧接着剤は、例えば、感圧接着剤シートで画像表示パネルとタッチパネルとが貼り合わされたタッチパネル用部材における感圧接着剤シートなどとして好適に使用することができるものである。